(57)【要約】【課題】明光下において高輝度、高コントラストのスクリーンを提供する。【解決手段】複数の金属酸化物膜４Ｄｉと透過性を有する光吸収薄膜４Ｍ１よりなる光学多層膜と、この光学多層膜の透過光を反射する反射層３とからなり、前記投射光に対応する特定波長領域の光に対して反射特性を有し、前記特定波長領域を除く波長領域の光に対して吸収特性を有する選択反射層２を備え、前記反射膜３直上の金属酸化物膜４Ｄ1は、前記吸収特性の波長領域が前記投射光の赤色成分の輝線ピークの波長と緑色成分の輝線ピークの波長との間、及び緑色成分の輝線ピークの波長と青色成分の輝線ピークの波長との間となるように屈折率及び／または膜厚が調整されてなることを特徴とする。【選択図】図１
2006284912.tif 000002
【特許請求の範囲】
【請求項１】
投射光により画像を表示するスクリーンにおいて、
複数の金属酸化物膜と透過性を有する光吸収薄膜よりなる光学多層膜と、この光学多層膜の透過光を反射する反射層とからなり、前記投射光に対応する特定波長領域の光に対して反射特性を有し、前記特定波長領域を除く波長領域の光に対して吸収特性を有する選択反射層を備え、
前記反射膜直上の金属酸化物膜は、前記吸収特性の波長領域が前記投射光の赤色成分の輝線ピークの波長と緑色成分の輝線ピークの波長との間、及び緑色成分の輝線ピークの波長と青色成分の輝線ピークの波長との間となるように屈折率及び／または膜厚が調整されてなることを特徴とするスクリーン。
【請求項２】
前記選択反射層は、反射する光の色度バランスをとるために屈折率及び／または膜厚が調整された金属酸化物膜を有することを特徴とする請求項１記載のスクリーン。
【請求項３】
前記光吸収薄膜が、屈折率が１以上で吸収係数が０.５以上の材料により形成されていることを特徴とする請求項１記載のスクリーン。
【請求項４】
前記光吸収薄膜の材料が、Ｎｂ、Ｎｂ系合金、Ｃ、Ｃｒ、Ｆｅ、Ｇｅ、Ｎｉ、Ｐｄ、Ｐｔ、Ｒｈ、Ｔｉ、ＴｉＮ、ＴｉＮｘＷｙ、Ｍｎ、Ｒｕ又はＰｂＴｅであることを特徴とする請求項３記載のスクリーン。
【請求項５】
前記金属酸化物膜が、Ｎｂ２Ｏ５、ＴｉＯ２、Ｔａ２Ｏ５、Ａｌ２Ｏ３又はＳｉＯ２からなる誘電体膜、あるいはＩｎ２Ｏ３、ＳｎＯ２、ＺｎＯ、Ｉｎ２Ｏ３−ＳｎＯ２化合物、またはこれらのいずれかに金属がドープされた材料からなる導電膜であることを特徴とする請求項１記載のスクリーン。
【請求項６】
前記反射層がＡｌ、Ｎｂ及びＡｇのいずれかの金属又は合金からなることを特徴とする請求項１記載のスクリーン。
【請求項７】
前記選択反射層の反射光を散乱させる拡散層を備えたことを特徴とする請求項１記載のスクリーン。
【請求項８】
複数の金属酸化物膜と透過性を有する光吸収薄膜よりなる光学多層膜と、この光学多層膜の透過光を反射する反射層とを形成し、特定波長領域の光に対して反射特性を有し、前記特定波長領域を除く波長領域の光に対して吸収特性を有する選択反射層とする選択反射層形成工程を含み、
前記選択反射層形成工程は、前記吸収特性の波長領域が前記投射光の赤色成分の輝線ピークの波長と緑色成分の輝線ピークの波長との間、及び緑色成分の輝線ピークの波長と青色成分の輝線ピークの波長との間となるように前記反射膜直上の金属酸化物膜の屈折率及び／または膜厚を設定する工程を含むことを特徴とするスクリーンの製造方法。
【請求項９】
前記選択反射層形成工程は、前記選択反射層が反射する光の色度バランスをとるために前記反射膜直上の金属酸化物膜以外の金属酸化物膜の屈折率及び／または膜厚を設定する工程を含むことを特徴とする請求項８記載のスクリーンの製造方法。
【発明の詳細な説明】
【技術分野】
【０００１】
本発明は、投射光により画像を表示するスクリーンに係り、特に反射型のスクリーン及びその製造方法に関する。
【背景技術】
【０００２】
近年、会議等では発表者が資料を提示する手段としてデータプロジェクタが広く用いられ、一般家庭ではビデオプロジェクタや動画フィルムプロジェクタが普及しつつある。これらプロジェクタ装置では、光源から出力された光が、ライトバルブ（Light Valve）により空間的に変調されて画像光とされ、この画像光がレンズ等の照明光学系を通じて投影用スクリーン上に投影される。
【０００３】
この種のプロジェクタにはカラー画像を表示させることができるものがあり、光源として三原色である赤色（Red＝Ｒ），緑色（Green＝Ｇ），青色（Blue＝Ｂ）を含んだ白色光を発するランプが用いられ、ライトバルブとしては透過型の液晶パネルが用いられている。このプロジェクタでは、光源から出射された白色光が、照明光学系によって赤色光、緑色光および青色光の各色の光線に分離され、これら光線が所定の光路に収束される。これら光束が液晶パネルにより画像信号に応じて空間的に変調され、変調された光束が光合成部によってカラー画像光として合成され、合成されたカラー画像光が投影レンズによりスクリーンに拡大投射される。
【０００４】
また、最近、カラー画像を表示させることが可能なプロジェクタとして、光源に狭帯域三原色光源、例えば三原色の各色の狭帯域光を発するレーザ発振器を用い、ライトバルブに回折格子型ライトバルブ（ＧＬＶ：Grating Light Valve）を用いた装置が開発されている。このプロジェクタでは、レーザ発振器により出射された各色の光束が画像信号に応じてＧＬＶにより空間的に変調される。このように変調された光束は前述したプロジェクタ装置と同様にして、光合成部によってカラー画像光として合成され、この合成されたカラー画像光が投影レンズによりスクリーンに拡大投射される。
【０００５】
このようなプロジェクタに対して、投影画像を表示するスクリーンには大別して透過型と反射型がある。透過型スクリーンは、スクリーン背後のプロジェクタから投射される画像光を透過して透過光により投影画像を見ることができるようにしたものであり、反射型スクリーンは、スクリーン前方のプロジェクタから投射される画像光を反射して反射光により投影画像を見ることができるようにしたものである。
【０００６】
反射型のスクリーンとしては、プロジェクタからの投射光を反射し散乱するビーズスクリーンやホワイトスクリーンが用いられているが、このようなスクリーンは、投射光以外の光すなわち外光も反射し、外光のレベルとともに黒レベル（黒色映像輝度）も上昇するため、外光レベルの高い明光下ではコントラスト（＝白レベル／黒レベル）の低い画像しか表示することができず、部屋を暗くして外光レベルを下げる必要があった。
【０００７】
これに対して、反射層の前に光吸収層を設けることによって黒レベルの低下を図り、外光下のコントラストを向上させるスクリーンが提案されている（例えば、特許文献１参照）。しかしながら、この場合、外光のみならず投射光も光吸収層によって低減されてしまうため白レベルが下がり、スクリーンゲイン（輝度）が低下するとともに、明光下のコントラストの向上にも限界があった。
【０００８】
また、図２６に示すように、スクリーン表面の拡散板１０１の上に、複数の突起１０２を有する透明層１０３を設け、各突起の側面に黒色塗料からなる不透明層１０４を設けることによって、周辺から入射する外光を吸収させ、白レベルを下げることなく外光下のコントラストを向上させるスクリーンが提案されている（例えば、特許文献２参照）。しかしながら、この場合も、スクリーン正面から入射する外光は吸収されず、明光下のコントラストの向上に限界があるとともに、突起の形成や突起側面の不透明層の形成に時間と手間がかかるという問題があった。
【特許文献１】特許第３１０３８０２号公報
【特許文献２】特許第２８８９１５３号公報
【発明の開示】
【発明が解決しようとする課題】
【０００９】
上述したように、従来技術では、外光レベルの高い明光下において明るく鮮明な映像を表示することができる、高輝度、高コントラストのスクリーンを得ることは困難であった。
本発明は、かかる点に鑑みてなされたもので、複雑な構造を有することなく、明光下において高輝度、高コントラストを実現することができるスクリーン及びその製造方法を提供することを目的とする。
【課題を解決するための手段】
【００１０】
前記課題を解決するために提供する本発明は、投射光により画像を表示するスクリーンにおいて、複数の金属酸化物膜と透過性を有する光吸収薄膜よりなる光学多層膜と、この光学多層膜の透過光を反射する反射層とからなり、前記投射光に対応する特定波長領域の光に対して反射特性を有し、前記特定波長領域を除く波長領域の光に対して吸収特性を有する選択反射層を備え、前記反射膜直上の金属酸化物膜は、前記吸収特性の波長領域が前記投射光の赤色成分の輝線ピークの波長と緑色成分の輝線ピークの波長との間、及び緑色成分の輝線ピークの波長と青色成分の輝線ピークの波長との間となるように屈折率及び／または膜厚が調整されてなることを特徴とするスクリーンである（請求項１）。
【００１１】
請求項１の発明においては、光学多層膜と反射層とで構成される選択反射層に入射した光のうち、投射光に対応する特定波長領域の光が反射され、それ以外の波長領域の光は吸収される。これにより、投射光に依る白レベルをほとんど下げることなく、外光に依る黒レベルを下げることが可能となり、明光下において高輝度、高コントラストのスクリーンが得られる。
【００１２】
上記選択反射層に用いられる反射層は、例えば、金属基板、基板上に形成される金属膜、あるいは光学多層膜に形成される金属膜であり、その金属材料としては、好ましくはＡｌ、Ｎｂ及びＡｇのいずれかの金属又は合金が用いられる。金属膜の場合、光が透過しない厚さが必要で、５０ｎｍ以上が好ましい。
【００１３】
光学多層膜は、複数の金属酸化物膜と少なくとも１層の透過性を有する光吸収薄膜が積層されてなる。金属酸化物膜は、例えば、Ｎｂ２Ｏ５、ＴｉＯ２、Ｔａ２Ｏ５、Ａｌ２Ｏ３又はＳｉＯ２からなる誘電体膜、あるいはＩｎ２Ｏ３、ＳｎＯ２、ＺｎＯ、Ｉｎ２Ｏ３−ＳｎＯ２化合物、またはこれらのいずれかに金属がドープされた材料からなる導電膜などが用いられる。また、可視波長領域で透明な熱硬化性樹脂等も用いることができる。
ここで、金属酸化物膜は金属酸化物膜の屈折率と反射させたい波長領域すなわち特定波長領域に応じて設計されるが、前記反射膜直上の金属酸化物膜以外の金属酸化物膜は反射する光の色度バランスをとるために屈折率及び／または膜厚が調整されるとよい。
【００１４】
特定波長領域は、投射光の主要構成波長領域、例えばＲＧＢの三原色波長領域が選択される。また、投射光の光源においてＲＧＢの各色光の強度が異なる場合、光学多層膜の膜構成及び膜厚設計によって選択反射層のＲＧＢ各色光に対する反射強度を調整することで、ＲＧＢ各色光の強度のばらつきによる映像の色の偏りを補正することも可能である。
【００１５】
透過性を有する光吸収薄膜は、屈折率が１以上で吸収係数が０.５以上の材料により形成される。このような材料としては、Ｎｂ、Ｎｂ系合金、Ｃ、Ｃｒ、Ｆｅ、Ｇｅ、Ｎｉ、Ｐｄ、Ｐｔ、Ｒｈ、Ｔｉ、ＴｉＮ、ＴｉＮｘＷｙ、Ｍｎ、Ｒｕ、ＰｂＴｅ等が挙げられる。膜厚は２〜２０ｎｍの範囲が好ましい。２ｎｍ未満では目的とする光吸収が得られず、２０ｎｍを超えると必要な透過性が損なわれるおそれがある。
【００１６】
なお、視認性の良好な映像を表示するために、選択反射層の上に反射光を散乱させる拡散層が形成されることが好ましい。ここで、前記拡散層と選択反射層との間に、両者を接合し前記特定波長領域の光を吸収する色素を含有する粘着剤層を備えることがより好ましく、該粘着剤層がさらに黒色色素を含有することがとくに好ましい。
また、拡散層の代わりに、基板表面に拡散構造となる複数の凸部又は凹部を設けて、その上に均一な膜厚の選択反射層を形成する構成としてもよい。
【００１７】
上記スクリーンは、請求項８の発明によって製造することができる。
すなわち、請求項８の発明のスクリーンの製造方法は、  複数の金属酸化物膜と透過性を有する光吸収薄膜よりなる光学多層膜と、この光学多層膜の透過光を反射する反射層とを形成し、特定波長領域の光に対して反射特性を有し、前記特定波長領域を除く波長領域の光に対して吸収特性を有する選択反射層とする選択反射層形成工程を含み、前記選択反射層形成工程は、前記吸収特性の波長領域が前記投射光の赤色成分の輝線ピークの波長と緑色成分の輝線ピークの波長との間、及び緑色成分の輝線ピークの波長と青色成分の輝線ピークの波長との間となるように前記反射膜直上の金属酸化物膜の屈折率及び／または膜厚を設定する工程を含むことを特徴とする。
【００１８】
ここで、前記選択反射層形成工程は、前記選択反射層が反射する光の色度バランスをとるために前記反射膜直上の金属酸化物膜以外の金属酸化物膜の屈折率及び／または膜厚を設定する工程を含むことが好適である。
【発明の効果】
【００１９】
本発明のスクリーンによれば、特定波長領域の光を反射し、それ以外の光を吸収する選択反射層を、光学多層膜と反射層とで構成して備えることにより、投射光を主に反射して、外光は大部分吸収することが可能となり、明光下において高輝度、高コントラストのスクリーンを実現することができる。また、ＲＧＢの各色波長領域の反射強度が調整された選択反射層を用いることにより、色バランスのとれた映像を提供することができる。
【００２０】
本発明のスクリーンの製造方法によれば、特定波長領域の光に対して反射特性を有し、特定波長領域を除く波長領域の光に対して吸収特性を有し、明光下において高輝度、高コントラストのスクリーンを容易に得ることができる。
【発明を実施するための最良の形態】
【００２１】
以下、図面に基づいて本発明の実施の形態を説明する。
図１は、本発明のスクリーンの第１の実施の形態を示すもので、基板１上に、ＲＧＢ三原色波長領域のような特定波長領域の光を反射し、それ以外の波長領域の光を吸収する選択反射層２として、金属膜３と、金属酸化物膜４Ｄi（ｉ＝１、２、…）及び透過性を有する光吸収薄膜４Ｍj（ｊ＝１、２、…）よりなる光学多層膜４とが形成されており、さらにその上に選択反射層２の反射光を散乱させる拡散層５が形成されている。
【００２２】
基板１はスクリーンを支持するものであり、種々の材料を使用することができる。スクリーンとして可撓性を持たせたい場合には、厚さが例えば百μｍ単位のプラスチックフィルムが用いられる。このようなプラスチック材料としては、例えばポリカーボネート（ＰＣ）、ポリエチレンテレフタレート（ＰＥＴ）、ポリエチレンナフタレート（ＰＥＮ）、ポリエーテルサルフォン（ＰＥＳ）、ポリオレフィン（ＰＯ）等が挙げられる。
【００２３】
選択反射層２は、プロジェクタからの投射光を主に反射し、それ以外の波長領域光を吸収するよう、投射光の波長領域、例えば三原色波長領域に合わせて設計されるもので、投射光の波長領域はプロジェクタの光源によって異なる。このような選択反射層２は、金属膜３と、少なくとも金属酸化物膜４Ｄ1及び透過性を有する光吸収薄膜４Ｍ1を含む光学多層膜４とにより構成される。
【００２４】
金属膜３は、光学多層膜４を透過した光を反射する反射層として形成されるもので、好ましくは可視波長領域において略均一に反射率の高い金属材料、例えばＡｌ、Ａｇ、Ｎｂ等の金属あるいは合金（例えば、ＡｌＳｉＣｕ等のＡｌ系合金やＡｇＰｄＣｕ等のＡｇ系合金など）が用いられる。膜厚は、光が透過しない厚さが必要で、５０ｎｍ以上が好ましい。このような金属膜３は、蒸着法やスパッタリング法等を用いて基板１上に成膜される。
【００２５】
光学多層膜４を構成する金属酸化物膜４Ｄiは、例えばＮｂ２Ｏ５（五酸化ニオブ）、ＴｉＯ２（二酸化チタン）、Ｔａ２Ｏ５（五酸化タンタル）、Ａｌ２Ｏ３（酸化アルミニウム）又はＳｉＯ２（二酸化シリコン）などの透明な誘電体膜、あるいはＩｎ２Ｏ３（酸化インジウム）、ＳｎＯ２（酸化錫）、ＺｎＯ（酸化亜鉛）、Ｉｎ２Ｏ３−ＳｎＯ２化合物（ＩＴＯ）、またはこれらのいずれかに金属がドープされた材料（例えば、ＺｎＯ：Ａｌ、ＺｎＯ：Ｇａなど）からなる透明な導電膜からなり、金属膜３又は光吸収薄膜４Ｍj上に、例えばスパッタリング法を用いて成膜される。また、金属酸化物膜４Ｄiは可視波長領域で透明な樹脂膜でもよい。この場合、熱や紫外線で硬化する熱硬化性樹脂等を用いて塗布法により形成することができる。
【００２６】
透過性を有する光吸収薄膜４Ｍjは、屈折率が１以上で吸収係数が０.５以上の材料により形成される。このような材料としては、例えば、Ｎｂ、Ｎｂ系合金、Ｃ、Ｃｒ、Ｆｅ、Ｇｅ、Ｎｉ、Ｐｄ、Ｐｔ、Ｒｈ、Ｔｉ、ＴｉＮ、ＴｉＮｘＷｙ、Ｍｎ、Ｒｕ、ＰｂＴｅ等が挙げられる。膜厚は２〜２０ｎｍの範囲が好ましい。２ｎｍ未満では十分な光吸収性が得られず、２０ｎｍを超えると光透過性が得られないおそれがある。光吸収薄膜４Ｍjは金属酸化物膜４Ｄi上に、例えばスパッタリング法を用いて成膜される。
【００２７】
上記選択反射層２は、例えば三原色波長領域の光に対して、例えば反射率が６０％以上という高い反射特性を有するとともに、この三原色波長領域以外の波長領域の光に対しては、例えば吸収率が５０％以上という高い吸収特性を有するように、光学多層膜の設計が行われる。ここで、金属酸化物膜４Ｄiの各膜厚は、その各膜の厚さをｄ、その各膜の屈折率をｎ、この光学多層膜に入射した光のうち反射させたい光の各波長をλとすると、各膜の光学的厚さｎｄが各波長λに対して数１に示した式を満足するように設計される。
【００２８】
（数１）
ｎｄ＝λ（α±１／４）（但し、αは自然数である）
【００２９】
この式に従って、三原色波長領域それぞれに反射率ピークを有するように設計すると、すなわち、金属酸化物膜４Ｄiにおいてλとして三原色波長を設定し、該三原色それぞれの波長ごとにαの値を調整し光学的厚さｎｄがほぼ同じ値をとるようにすると、光学的厚さｎｄは結果的に前記三原色波長における最小公倍数となることから、金属酸化物膜４Ｄiは厚膜となる。さらに金属酸化物膜４Ｄiの材料すなわち屈折率を適切に選択することにより、必要な厚膜の膜厚を決定することができ、この金属酸化物膜４Ｄiだけで目的の三原色波長すべての反射を満足するようになるので光学多層膜４の積層数を低減することができる。例えば、金属膜３直上の金属酸化物膜４Ｄ1の光学膜厚（ｎｄ）を１０００以上とすると（すなわち金属酸化物膜の構成材料がＮｂ２Ｏ５（ｎ＝２．３）ではｄ＝４３５ｎｍ以上、ＳｉＯ２（ｎ＝１．４６）ではｄ＝６８５ｎｍ以上とすると）、金属酸化物膜４Ｄiとしては金属酸化物膜４Ｄ1の１層で三原色波長領域それぞれに反射率ピークを作ることが可能である。
【００３０】
また例えば、Ａｌからなる金属膜３上に、光学多層膜４としてＮｂ２Ｏ５からなる金属酸化物膜４Ｄ1と、Ｎｂからなる光吸収薄膜４Ｍ1を順次積層した構成においては、設計により図２に示すような光学特性を有する選択反射層２が得られる。これは、三原色波長域光に対して、例えば８０％以上の高い反射率を有し、この三原色波長域光以外の波長領域の光に対しては、例えば８０％以上の高い吸収率を有し、また全波長領域の光に対して例えば略０％の透過率を有するよう設計されたもので、Ａｌ膜（金属膜３）の厚さが５０ｎｍ、Ｎｂ２Ｏ５膜（金属酸化物膜４Ｄ1）の厚さが５３９ｎｍ、Ｎｂ膜（光吸収薄膜４Ｍ1）の厚さが６ｎｍである。なお、ここでは赤色光（Ｒ）の波長領域が６４２ｎｍ前後、緑色光（Ｇ）の波長領域が５３２ｎｍ前後、青色光（Ｂ）の波長領域が４５７ｎｍ前後の場合を例にあげて設計されている。
【００３１】
ところで、金属酸化物膜４Ｄ1の下に金属膜３が設けられた構成においては、光学多層膜に入射した光の位相が反転するため、前述の金属酸化物膜単体を前提とした反射率曲線における反射率ピークは吸収率ピークとなる。したがって、前記数１の式を用いると吸収率ピークの波長領域としての位置を調整することが可能となる。すなわち、金属酸化物膜４Ｄiの各膜厚は、その各膜の厚さをｄ、その各膜の屈折率をｎ、この光学多層膜に入射した光のうち吸収させたい光の各波長をλとすると、反射（吸収）特性として外光など映像として排除したい光の波長領域に吸収率ピークを持ってくるという観点で金属酸化物膜の光学的厚さｎｄを設計することができる。
【００３２】
数１の式に従って、三原色波長領域以外の波長領域に吸収率ピークを有するように設計すると、すなわち、金属酸化物膜４Ｄ1においてλが投射光の赤色成分の輝線ピークの波長と緑色成分の輝線ピークの波長との間、及び緑色成分の輝線ピークの波長と青色成分の輝線ピークの波長との間となるように設定し、該赤色成分の輝線ピークの波長と緑色成分の輝線ピークの波長との間、緑色成分の輝線ピークの波長と青色成分の輝線ピークの波長との間それぞれの波長ごとにαの値を調整し光学的厚さｎｄがほぼ同じ値をとるようにする。さらに金属酸化物膜４Ｄ1の材料すなわち屈折率を適切に選択することにより、必要な膜厚を決定することができ、この金属酸化物膜４Ｄ1だけで目的の投射光の赤色成分の輝線ピークの波長と緑色成分の輝線ピークの波長との間、及び緑色成分の輝線ピークの波長と青色成分の輝線ピークの波長との間それぞれの波長における吸収を満足するようになる。例えば、投射光の赤色成分の輝線ピークの波長と緑色成分の輝線ピークの波長との間の波長を６２９ｎｍ、緑色成分の輝線ピークの波長と青色成分の輝線ピークの波長との間の波長を４９８ｎｍとし、金属膜３直上の金属酸化物膜４Ｄ1の構成材料をＮｂ２Ｏ５（ｎ＝２．３）とすると、該金属酸化物膜４Ｄ1の膜厚ｄ≒４５０ｎｍあるいはｄ≒５６０ｎｍが得られ、これらの膜厚で金属酸化物膜４Ｄ1を形成することで、投射光の赤色成分の輝線ピークの波長と緑色成分の輝線ピークの波長との間、緑色成分の輝線ピークの波長と青色成分の輝線ピークの波長との間それぞれの波長において吸収率ピークを作ることが可能となる。なお、金属酸化物膜４Ｄ1の膜厚を設定するに当って、合わせてその構成材料を選択することにより屈折率を調整するようにしてもよい。
【００３３】
ここで、選択反射層２を、Ａｌの金属膜３上に、光学多層膜４として、Ｎｂ２Ｏ５（４５０ｎｍ厚）の金属酸化物膜４Ｄ1、Ｎｂ（３ｎｍ厚）の光吸収薄膜４Ｍ1、Ｎｂ２Ｏ５（４５０ｎｍ厚）の金属酸化物膜４Ｄ2が順次積層された構成のもの（サンプル１）と、選択反射層２を、Ａｌの金属膜３上に、光学多層膜４として、Ｎｂ２Ｏ５（５６０ｎｍ厚）の金属酸化物膜４Ｄ1、Ｎｂ（３ｎｍ厚）の光吸収薄膜４Ｍ1、Ｎｂ２Ｏ５（５６０ｎｍ厚）の金属酸化物膜４Ｄ2が順次積層された構成のもの（サンプル２）とを作製し、それぞれのサンプルについてプロジェクタ光の入射角と色ずれとの関係を調査した。プロジェクタ光源としてＵＨＰランプを光源としたプロジェクタ（ソニー（株）製ＨＳ５０）を用い、そのプロジェクタからの白色光を入射角０，４０，５０度と変化させて投射し、その反射光を分光放射輝度計（フォトリサーチ社製ＰＲ６５０）により色座標ｘｙを測定した。ついで、その色座標ｘｙからＣＩＥ１９７６  ＵＳＣ色度図に基づき色座標ｕ´ｖ´に変換した後、ｕ´ｖ´色度図上での距離による色差を計算し、次の式に従って入射角０度からの色ずれ（ΔＪＮＤ）を求めた。
【００３４】
（数２）
ΔＪＮＤ＝（Δｕ´２＋Δｖ´２）２／１／０．００４
【００３５】
その結果を表１に示す。
プロジェクタ光の入射角が大きくなるにつれ、サンプル２の色ずれ（ΔＪＮＤ）が非常に大きくなる。それに対して、サンプル１では色ずれは比較的小さい。そのため、金属酸化物膜４Ｄ1の膜厚はスクリーンの観察角度が大きい場合でも色ずれの小さい、４５０ｎｍとすることが好ましいことが分かる。
【００３６】
【表１】
2006284912.tif 000003
【００３７】
つぎに、図３（ａ）に前記サンプル１の反射特性を示す。その結果、投射光の青色波長領域における反射率が比較的低く、色度バランスが悪いことが示唆された。そこで、金属酸化物膜４Ｄ2の屈折率及び／または膜厚を調整することにより、選択反射層２が反射する光の色度バランスの調整を行った。具体的には、金属酸化物膜４Ｄ2の構成材料を選択することにより屈折率を決定し、その膜厚を変化させながら、反射光の色度バランスが基準スクリーン（ホワイトスクリーン）の反射光の色度バランスに最も近づく膜厚を検討した。その結果、金属酸化物膜４Ｄ2の構成材料をＮｂ２Ｏ５とした場合、その膜厚は３３０ｎｍであった。
【００３８】
図３（ｂ）に、Ａｌの金属膜３上に、光学多層膜４として、Ｎｂ２Ｏ５（４５０ｎｍ厚）の金属酸化物膜４Ｄ1、Ｎｂ（３ｎｍ厚）の光吸収薄膜４Ｍ1、Ｎｂ２Ｏ５（３３０ｎｍ厚）の金属酸化物膜４Ｄ2が順次積層された構成のもの（サンプル３）を作製し、その反射特性を測定した結果を示す。投射光の赤色成分の輝線ピークの波長と緑色成分の輝線ピークの波長との間の波長と、緑色成分の輝線ピークの波長と青色成分の輝線ピークの波長との間の波長に吸収率ピークを有したまま、青色波長領域の反射率が向上していることが分かる。
【００３９】
また、サンプル１，３について、プロジェクタ（ソニー（株）製ＨＳ５０）から白色光を入射角０で投射し、その反射光を分光放射輝度計（フォトリサーチ社製ＰＲ６５０）により色座標ｘｙを測定した。ついで、前記プロジェクタの白色光の色座標を基準として、数２の式に従ってそれぞれのサンプルの色ずれ（ΔＪＮＤ）を求めた。
【００４０】
その結果を表２に示す。サンプル１に比べてサンプル３の色座標ｘｙはともに小さくなっており、選択反射膜２の青色波長領域の反射率を向上することで、反射光も青色方向にシフトさせることができ、色ずれも小さくすることができた。
【００４１】
【表２】
2006284912.tif 000004
【００４２】
このような構成を有する選択反射層２は、三原色波長域光に対して高反射特性を有し、三原色波長域光以外の波長領域の光に対して高吸収特性を有するので、外光レベルが高い環境でもスクリーンの白レベルは高いままで黒レベルは低く抑えられる。また、選択反射層２を構成する光学多層膜４の積層数が少なく、膜厚が薄いことから、可撓性を有する基板を用いることで、可撓性を有するスクリーンを作成することができる。
【００４３】
また、本発明では金属酸化物膜４Ｄiを厚膜にすることにより、光学多層膜４としての積層数が低減できるとともに、金属酸化物膜４Ｄiの膜厚の合わせ込みが容易となり、光学多層膜４を製造し易くなるという効果がある。
【００４４】
本来、金属酸化物膜４Ｄiをスクリーンとして大面積に成膜しようとするとその膜厚が設計膜厚からずれることがあるが、この膜厚ずれにより選択反射層２の光学特性がスクリーンとして問題となる可能性がある。本発明では金属酸化物膜４Ｄiの膜厚ずれによる光学特性の変化が大きいため、その膜厚ずれを容易に検出でき、その膜厚補正が可能である。以下、その検出方法について説明する。
【００４５】
図４は、金属膜３（Ａｌ）上にＮｂ２Ｏ５からなる金属酸化物膜４Ｄ1を形成した段階のものの反射特性を示した図である。図中、曲線（ａ）は金属酸化物膜４Ｄ1の膜厚が設計膜厚（４５０ｎｍ）である場合の反射特性を示しており、反射率のボトムである吸収ピークＡ，Ｂ，Ｃを有している。また、曲線（ｂ）は金属酸化物膜４Ｄ1の膜厚が設計膜厚よりも１％厚い場合、曲線（ｃ）は設計膜厚よりも１％薄い場合の反射特性を示している。
【００４６】
ここで、反射特性のカーブは金属酸化物膜４Ｄiの膜厚の変動により波長軸方向に平行移動（シフト）する傾向があり、これに伴って吸収ピークも金属酸化物膜４Ｄiの膜厚が設計膜厚よりも薄い場合には短波長側に、設計膜厚よりも厚い場合には長波長側にシフトし、そのシフト量は膜厚ずれの大きさに比例する。したがって、曲線（ａ）における吸収ピークＡ，Ｂ，Ｃのいずれかに相当する吸収ピークをモニターしておけば、金属酸化物膜４Ｄiの膜厚ずれの検出が可能である。
【００４７】
例えば図４において、曲線（ａ）の吸収ピークＢの位置（波長約４９５ｎｍ）を予め確認しておき、製造したものの反射特性を測定してその吸収ピークＢに相当する吸収ピークの位置と比較することで、金属酸化物膜４Ｄ1の膜厚ずれの有無が分かる。また、膜厚ずれ量（実際の膜厚と設計膜厚との差）と吸収ピークのシフト量との相関を予め求めておけば、吸収ピークの位置を測定するだけで製造した金属酸化物膜４Ｄiの膜厚ずれ量が分かり補正が容易である。図４においては金属酸化物膜４Ｄ1の設計膜厚に対して１％の膜厚ずれでも検出できることを示している。
【００４８】
また、このときの金属膜３、金属酸化物膜４Ｄ1、光吸収薄膜４Ｍ1の厚さを基準として、全ての膜の膜厚を同じ割合で変化させると、ＲＧＢの各波長領域において、図５の（１）〜（３）に示したような反射率変化となる。さらに、スクリーンに対する入射角度を変化させると、ＲＧＢの各波長領域において、図６の（１）〜（３）に示したような反射率変化となる。ここで、比較例として、本出願人と同一の出願人が特願２００２−０７０７９９号にて提案しているスクリーンの選択反射層の反射率変化の膜厚依存性を図５の（４）〜（６）に、反射率変化の入射角度依存性を図６の（４）〜（６）に併せて示しておく。比較例の選択反射層は、高屈折率層（Ｎｂ２Ｏ５）と低屈折率層（ＳｉＯ２）を交互に積層した光学多層膜である。
【００４９】
図５及び図６に示すように、本実施の形態の選択反射層２は、比較例と比べて膜厚依存性が小さく、したがって入射角度依存性も小さくなるため、広視野角特性が得られる。
【００５０】
本実施の形態の選択反射層における光学多層膜は、最小積層数が２層であるが、さらに層数を増やすことができる。例えば、５０ｎｍ厚のＡｌの金属膜３上に、５３４ｎｍ厚のＮｂ２Ｏ５の金属酸化物膜４Ｄ1、１９ｎｍ厚のＮｂの光吸収薄膜４Ｍ1、５３４ｎｍ厚のＮｂ２Ｏ５の金属酸化物膜４Ｄ2が順次積層された光学多層膜４の積層数が３層の構成では、図７に示すような光学特性となる。図２に示す光学多層膜４の積層数が２層の構成と比較して、三原色波長領域における反射ピークの半値幅が小さくなり、スクリーンの黒レベルをさらに下げることが可能になる。
【００５１】
さらに光学多層膜４の積層数を５層とし、５０ｎｍ厚のＡｌの金属膜３上に、例えば、５５１ｎｍ厚のＮｂ２Ｏ５の金属酸化物膜４Ｄ1、１７ｎｍ厚のＮｂの光吸収薄膜４Ｍ1、５５１ｎｍ厚のＮｂ２Ｏ５の金属酸化物膜４Ｄ2、１３ｎｍ厚のＮｂの光吸収薄膜４Ｍ2、５５１ｎｍ厚のＮｂ２Ｏ５の金属酸化物膜４Ｄ3が順次積層された構成では、図８に光学多層膜４の積層数が３層の場合と比較して示すように、三原色波長領域における反射ピークの半値幅がさらに小さくなっている。このように、光学多層膜４の積層数が多くなるにつれて、三原色波長領域における反射ピークの半値幅は小さくなる。
【００５２】
また、三原色波長領域における反射ピークの半値幅は、金属酸化物膜４Ｄiの屈折率によっても変化する。図９は、Ａｌの金属膜３上に３層構成の光学多層膜４を形成した選択反射層２において、金属酸化物膜４Ｄ1、４Ｄ2にＮｂ２Ｏ５（屈折率２.４）を用いた場合（Ａｌ-Ｎｂ２Ｏ５-Ｎｂ-Ｎｂ２Ｏ５）と、ＳｉＯ２（屈折率１.４６）を用いた場合（Ａｌ-ＳｉＯ２-Ｎｂ-ＳｉＯ２）のそれぞれの光学特性を示すもので、金属酸化物膜４Ｄiの屈折率が小さいほど、三原色波長領域における反射ピークの半値幅が小さくなる傾向を有する。したがって、金属酸化物膜４Ｄiの誘電体材料は、必要とされるスクリーンの光学特性に応じて適宜に選択される。ちなみに、三原色波長領域における反射ピークの半値幅が小さいほど黒レベルが下がるが、視野角は反射ピークの半値幅が大きいほど広くなる。
【００５３】
上述したように、選択反射層２は金属膜３と光学多層膜４とで構成されるが、金属膜３は光学多層膜４の透過光を反射するもので、選択反射層２の光学特性は光学多層膜４に依存する。図１０〜図１２は、金属膜３がない光学多層膜４のみの光学特性（図中、実線曲線で示す。）とＡｌの金属膜３がある場合の光学特性（図中、破線で示す。）を示す反射スペクトル図である。なお、ここでは、光学多層膜４を金属酸化物膜４Ｄ1、４Ｄ2にＮｂ２Ｏ５を用いた３層構造とし、金属酸化物膜４Ｄ1、４Ｄ2間の光吸収薄膜４Ｍ1をそれぞれ１９ｎｍ厚のＮｂ膜（図１０）、１７ｎｍ厚のＴｉ膜（図１１）、１５ｎｍ厚のＣｒ膜（図１２）としている。このように、三原色波長領域以外の波長領域において反射率が非常に低くなる光学多層膜４が金属膜３上に形成されることで、本発明の光学特性を有する選択反射層２が得られる。比較のために、光吸収薄膜４Ｍ1のみ１５ｎｍ厚のＡｌ膜とした場合の光学特性を図１３に示す。光吸収薄膜にＡｌを用いた場合には、反射率の下限が上昇し、金属膜３上に形成しても本発明の選択反射層２としての光学特性は得られないことがわかる。
【００５４】
また、光学多層膜４は、金属酸化物膜４Ｄiと光吸収薄膜４Ｍjを交互に積層したものに限定されない。例えば、Ａｌ（５０ｎｍ厚）の金属膜３上に、光学多層膜４として、Ｎｂ２Ｏ５（５３４ｎｍ厚）の金属酸化物膜４Ｄ1、Ｎｂ（１９ｎｍ厚）の光吸収薄膜４Ｍ1の２層構造上に、Ｎｂ２Ｏ５（５３８ｎｍ厚）の金属酸化物膜４Ｄ2、ＳｉＯ２（９８８ｎｍ厚）の金属酸化物膜４Ｄ3、Ｎｂ２Ｏ５（５１８ｎｍ厚）の金属酸化物膜４Ｄ4が順次積層された構成では、図１４に示すような光学特性を有する。この光学多層膜４の設計は、図７に示す設計より、三原色波長領域における反射率ピークをさらに高くしたもので、これによりスクリーンの白レベルをさらに上昇させることができる。これはプロジェクタの光源パワーが低い場合に有効である。
【００５５】
光学多層膜４のさらに他の設計例としては、プロジェクタの光源がＲＧＢの各波長領域において強度が異なる場合に対応して、選択反射層２のＲＧＢの各波長領域における反射強度を変えたものが挙げられる。例えば、Ａｌ（５０ｎｍ厚）の金属膜３上に、光学多層膜４として、ＳｉＯ２（５５４ｎｍ厚）の金属酸化物膜４Ｄ1、Ｎｂ２Ｏ５（３２７ｎｍ厚）の金属酸化物膜４Ｄ2、Ｎｂ（６ｎｍ厚）の光吸収薄膜４Ｍ1が順次積層された構成では、図１５に示すような光学特性を有する。これは、青色光（Ｂ）と赤色光（Ｒ）に比べて、緑色光（Ｇ）の波長領域における反射率を低くしたものである。
【００５６】
また、例えば、Ａｌ（５０ｎｍ厚）の金属膜３上に、光学多層膜４として、ＳｉＯ２（４２９ｎｍ厚）の金属酸化物膜４Ｄ1、Ａｌ２Ｏ３（３９２ｎｍ厚）の金属酸化物膜４Ｄ2、Ｎｂ２Ｏ５（２５４ｎｍ厚）の金属酸化物膜４Ｄ3、Ｎｂ（６ｎｍ厚）の光吸収薄膜４Ｍ1が順次積層された構成では、図１６に示すような光学特性を有する。これは、青色光（Ｂ）と緑色光（Ｇ）に比べて、赤色光（Ｒ）の波長領域における反射率を低くしたものである。
【００５７】
このように、選択反射層２の膜構成及び膜厚設計により、特定反射領域に三原色波長領域を含ませ、それぞれの反射強度を調整することが可能である。上記選択反射層２の構成は、ＧＬＶを用いたレーザプロジェクタや発光ダイオード（ＬＥＤ）プロジェクタなどのように三原色波長領域に鋭い輝線ピークを有する光源に対して好適である。
【００５８】
ところで、ＳＸＲＤ等のキセノン光源や液晶プロジェクタ等の高圧水銀ランプ（ＵＨＰ）光源の場合には、光源が可視光領域全体にスペクトルを有することから、上記のような選択反射層２の膜厚設計により三原色波長領域に反射ピークを配置してもコントラストの向上効果はあまり見られない。そこでこの場合には、外光、特に蛍光灯の光の輝線ピークを選択的に吸収するように選択反射層２を設計することが好ましい。
【００５９】
すなわち、図１に示す、金属膜３と、少なくとも金属酸化物膜４Ｄ1及び透過性を有する光吸収薄膜４Ｍ1を含む光学多層膜４とにより構成される選択反射層２は、蛍光灯等の外光を主に吸収し、それ以外の波長領域光を反射するよう、外光の波長スペクトルに合わせて設計されるものである。
【００６０】
また上記選択反射層２は、例えば蛍光灯等の外光の輝線スペクトルに対して、例えば吸収率が７０％以上という高い吸収特性を有するとともに、この波長領域以外の波長領域の光に対しては、例えば反射率が７０％以上という高い反射特性を有するように、光学多層膜の設計を行えばよい。具体的には、選択反射層２の吸収特性を示す波長領域に、蛍光灯等の外光の輝線ピークの波長を含むように設計する。
【００６１】
例えば、Ａｌからなる金属膜３上に、光学多層膜４としてＮｂ２Ｏ５からなる金属酸化物膜４Ｄ1と、Ｎｂからなる光吸収薄膜４Ｍ1を順次積層した構成においては、設計により図１７（ｂ）に示すような光学特性を有する選択反射層２が得られる。これは、蛍光灯の輝線スペクトルの領域では、例えば８０％以上の高い吸収率を有し、この波長域光以外の波長領域の光に対しては、例えば８０％以上の高い反射率を有するよう設計されたものであり、Ａｌ膜（金属膜３）の厚さが５０ｎｍ、Ｎｂ２Ｏ５膜（金属酸化物膜４Ｄ1）の厚さが９７５ｎｍ、Ｎｂ膜（光吸収薄膜４Ｍ1）の厚さが１２ｎｍである。なお、ここでは、蛍光灯の輝線ピーク波長が、５４４ｎｍおよび６１２ｎｍの場合（図１７（ａ））を例に挙げて設計されている。また、Ｎｂ膜のバリア膜として、例えばＳｉＯ２を５０ｎｍ程度付加しても、光学特性上影響はほとんどない。
【００６２】
あるいは、外光がハロゲンランプの光のような場合には、吸収特性を有する波長領域を、予定光源の赤色成分の輝線ピークの波長と緑色成分の輝線ピークの波長との間、及び緑色成分の輝線ピークの波長と青色成分の輝線ピークの波長との間に配置するように選択反射層２を設計することが好ましい。
【００６３】
図１８にその例を示す。ここでは、選択反射層２を、Ａｌ（１００ｎｍ厚）の金属膜３上に、光学多層膜４として、Ｎｂ２Ｏ５（４５０ｎｍ厚）の金属酸化物膜４Ｄ1、Ｎｂ（３ｎｍ厚）の光吸収薄膜４Ｍ1、Ｎｂ２Ｏ５（３３０ｎｍ厚）の金属酸化物膜４Ｄ2が順次積層された構成とすることにより、光源であるＵＨＰランプの輝線スペクトルのうち、波長４４０ｎｍの輝線ピークと５５０ｎｍの輝線ピークとの間、及び５５０ｎｍの輝線ピークと６１０ｎｍの輝線ピークとの間に、より詳しくは波長５７０ｎｍと６００ｎｍとの間、５００ｎｍと５３０ｎｍとの間に、選択反射層２の吸収特性を有する波長領域（吸収ピーク）がくるようにしている。
【００６４】
このような構成を有する選択反射層２は、プロジェクタ光に対して高反射特性を有し、蛍光灯等の外光に対して高吸収特性を有するので、外光レベルが高い環境でもスクリーンの白レベルは高いままで黒レベルは低く抑えられる。
【００６５】
本発明によるコントラストの改善効果を表３に示す。ここでは、反射層として選択反射層（Ａｌ膜（金属膜３）厚さが５０ｎｍ／Ｎｂ２Ｏ５膜（金属酸化物膜４Ｄ1）厚さが９７５ｎｍ／Ｎｂ膜（光吸収薄膜４Ｍ1）厚さが１２ｎｍ）、及びＡｌ膜を用いて、プロジェクタ光源としてのキセノンランプ、蛍光灯それぞれの反射輝度を測定した結果を示している。また、コントラストは、プロジェクタ光源の反射輝度と蛍光灯の反射輝度の和を蛍光灯の反射輝度で除したものである。本発明の選択反射層のコントラストは、プロジェクタ光源、蛍光灯それぞれの光を同じ割合で反射するＡｌ膜の場合よりも向上しており、本発明の選択反射層においては蛍光灯の光を吸収する割合がプロジェクタ光源の光を吸収する割合よりも高いことがわかる。
【００６６】
【表３】
2006284912.tif 000005
【００６７】
なお、コントラストの改善に関して、基板１の選択反射層２を形成する面は、選択反射層２との密着性や成膜時のフィルム走行性などに問題が起こらない範囲でできるだけ表面粗さの小さい平坦面であることが好ましい。
【００６８】
基板１の表面粗さがコントラストに及ぼす影響を表４に示す。ここでは、市販のＰＥＮフィルム（厚み１００μｍ）を基板１とし、該基板１に選択反射層（Ａｌ膜（金属膜３）厚さが５０ｎｍ／Ｎｂ２Ｏ５膜（金属酸化物膜４Ｄ1）厚さが９７５ｎｍ／Ｎｂ膜（光吸収薄膜４Ｍ1）厚さが１２ｎｍ）を形成したサンプルＡと、前記ＰＥＮフィルムの表面に微粒子を分散させたバインダー層を形成したものを基板１とし、その表面にサンプルＡと同じ構成の選択反射層を形成したサンプルＢとを用いて、プロジェクタ光源としてのキセノンランプ、蛍光灯それぞれの反射輝度を測定した結果を示している。ここで、選択反射層形成前のサンプルＡ用基板（市販のＰＥＮフィルム），サンプルＢ用基板（ＰＥＮフィルムの表面に微粒子を分散させたバインダー層を形成してもの）、サンプルＡ，Ｂそれぞれを５ｍｍ角に切り出し、その表面の１０μｍ角の領域内について、走査型プローブ顕微鏡（ＳＰＭ、Ｄｉｇｉｔａｌ  Ｉｎｓｔｒｕｍｅｎｔｓ社製Ｎａｎｏｓｃｏｐｅ４）を用いて表面粗さを測定したところ、サンプルＡ用基板は中心線平均粗さ（Ｒａ）１．４ｎｍ、最大高さ（Ｒｍａｘ）４５ｎｍ、サンプルＢ用基板はＲａ６．３ｎｍ、Ｒｍａｘ１９８ｎｍ、サンプルＡはＲａ４．２ｎｍ、Ｒｍａｘ４４ｎｍ、サンプルＢはＲａ１２．１ｎｍ、Ｒｍａｘ２３３ｎｍであった。また、サンプルＡ，Ｂともに選択反射層２と基板１との密着性は問題なかった。
【００６９】
【表４】
2006284912.tif 000006
【００７０】
表４に示す通り、基板の表面粗さの小さいサンプルＡではプロジェクタ光の反射光は拡散が抑制されてその反射輝度はサンプルＢよりも増加し、蛍光灯の光の反射光は拡散が抑制されることにより黒レベルが低下することとなり、サンプルＢよりもコントラストが向上する。
【００７１】
また、蛍光灯の光の輝線ピークを選択的に吸収する選択反射層２のその他の構成例として、上記光学多層膜４の膜構成のうち、金属酸化物膜４Ｄ1の構成材料について、Ｎｂ２Ｏ５に代えてウェットプロセスで形成される透明樹脂としたものであってもよい。その光学特性を図１９に示す。この場合も蛍光灯の輝線スペクトルの領域では、例えば８０％以上の高い吸収率を有し、この波長域光以外の波長領域の光に対しては、例えば８０％以上の高い反射率を有するよう設計されたものであり、Ａｌ膜（金属膜３）の厚さが５０ｎｍ、熱硬化型樹脂ＪＳＲ製オプスター（ＪＮ７１０２、屈折率１．６８）により塗布形成された樹脂膜（金属酸化物膜４Ｄ1）の厚さが１３７２ｎｍ、Ｎｂ膜（光吸収薄膜４Ｍ1）の厚さが１２ｎｍである。
【００７２】
さらに、外光がハロゲンランプの光である場合の本発明によるコントラストの改善効果を表５に示す。ここでは、反射層として選択反射層（Ａｌ膜（金属膜３）厚さが１００ｎｍ／Ｎｂ２Ｏ５膜（金属酸化物膜４Ｄ1）厚さが４５０ｎｍ／Ｎｂ膜（光吸収薄膜４Ｍ1）厚さが３ｎｍ）／Ｎｂ２Ｏ５膜（金属酸化物膜４Ｄ2）厚さが３３０ｎｍ）、及びＡｌ膜を用いて、プロジェクタ光源としてのＵＨＰランプ、ハロゲンランプそれぞれの反射輝度を測定した結果を示している。本発明の選択反射層のコントラストは、プロジェクタ光源、ハロゲンランプそれぞれの光を同じ割合で反射するＡｌ膜の場合よりも向上しており、本発明の選択反射層においてはハロゲンランプの光を吸収する割合がプロジェクタ光源の光を吸収する割合よりも高いことがわかる。
【００７３】
【表５】
2006284912.tif 000007
【００７４】
上記選択反射層２の上に形成される拡散層５は、例えばマイクロレンズアレー（ＭＬＡ）が形成された拡散板であり、可撓性を有する。この拡散層５では、選択反射層２で反射された三原色波長域光が散乱される。これによって、視野角が大きくなり良い視野特性が得られる。また、拡散層５は、例えば直径が数μｍ〜数ｍｍ程度である球状の複数のビーズが等間隔に配列されたものでもよい。これらのビーズは例えばガラスや高分子材料等の透明な材料からなる。また、拡散層５は、所定の媒質中に例えば銀（Ａｇ）や銅（Ｃｕ）等の金属微粒子が分散されたものでもよい。さらに、拡散層５は、表面に微細な凹凸形状がランダムに形成された拡散板であってもよい。
【００７５】
また、拡散層５は、光の出射光が目的の範囲内に収まるようにする特性、すなわち拡散角が縦方向と横方向で異なる特性（異方性）を有する光拡散面を備えたものであることが好ましい。望ましくは、縦方向の拡散角は輝度半値幅として２０度程度、横方向の拡散角は輝度半値幅として４０度程度がよい。これにより、スクリーンから放出される光が目的の視野内に指向せしめるように制御されるため、視認性のよいスクリーンとすることができる。また縦方向の拡散角を見た目の違和感のない範囲内で収めることにより、プロジェクタ装置からの投射光とは拡散層５への入射角が異なる外光の影響を低減させることができ、表示される映像のコントラストを向上させることができる。
【００７６】
さらに、拡散層５は、前記縦方向および前記横方向のいずれか一方または両方において、入射角０°で拡散面に照射した光の前記拡散面からの拡散光輝度の角度依存性を測定した時に最大輝度の軸ずれを有しているとよい。あるいは、前記縦方向および前記横方向のいずれか一方または両方において、入射角０°で拡散面に照射した光の前記拡散面からの拡散光輝度の角度依存性を測定した時に最大輝度軸が拡散層５主面の法線方向に対して傾いており、該最大輝度軸に対して前記輝度分布が非対称であるとよい。
これにより、スクリーンのどの場所においても放出される光が目的の視野内に指向せしめるように制御されるため、高く均一な輝度やゲインを得ることができ、さらに視認性のよいスクリーンを提供することができる。
【００７７】
なお、これらの特性は、光拡散面として、拡散層５主面の法線に対して非対称な凸または凹形状の微細表面要素を有することにより達成される。具体的には、金型に対する研削材の吹き付け角度をすべて９０°未満であるようにしたサンドブラスト処理により形成された金型表面の凹凸形状を転写することにより前記光拡散面を得ることができる。
【００７８】
本実施の形態のスクリーンは次のようにして製造することができる。ここでは、光学多層膜４の積層数が２層の場合を例に挙げて説明する。例えば１００μｍ厚さのプラスチックからなる基板１上に、例えばスパッタリング法を用いて、金属膜３、金属酸化物膜４Ｄ1、透過性を有する光吸収薄膜４Ｍ1を順次積層し、選択反射層２を形成する。その際、金属膜３の膜厚は５０ｎｍ以上とし、光学多層膜４は、金属膜３上に形成されることで、赤色光、緑色光及び青色光の三原色波長領域光に対して高反射特性を有するとともに、この三原色波長領域以外の波長領域光に対して高吸収特性を有するよう、設計する。最後に、光学多層膜４の上に、例えば拡散層５となる拡散板を貼り合わせることによって、可撓性を有するスクリーンが得られる。
なお、金属酸化物膜４Ｄ1については樹脂液を塗布・硬化させて膜形成するようなウェットプロセスによって形成してもよい。
【００７９】
このような光学特性の選択反射層を備えたスクリーンは、フロント式のプロジェクタ装置のスクリーンとして用いられる。プロジェクタ装置としてはＧＬＶを用いたレーザプロジェクタやＬＥＤプロジェクタなどが挙げられるが、このような三原色狭帯域光を出射するレーザ発振器や発光ダイオード（ＬＥＤ）を光源に持つプロジェクタに限らず、メタルハライドランプ、高圧水銀ランプ、キセノンランプなどの光源を有するプロジェクタなども用いられる。
【００８０】
上述したように、本実施の形態においては、金属酸化物膜と透過性を有する光吸収薄膜よりなる光学多層膜を金属膜上に形成することにより、例えば三原色波長領域の光に対して高反射特性を有し、それ以外の波長領域の光に対しては高吸収特性を有するスクリーンを得ることができ、白レベルが高く、黒レベルの低い、したがって高輝度、高コントラストのスクリーンを実現することができる。
【００８１】
また、金属酸化物膜と透過性を有する光吸収薄膜よりなる光学多層膜は、高屈折率層と低屈折率層を交互に積層した光学多層膜と比べて、膜厚依存性が小さく、入射角依存性が小さいため、広い視野角を得ることができ、大画面化を図ることができるとともに、製造マージンを大きくすることができ、生産性を向上させることができる。
【００８２】
また、光学多層膜における金属酸化物膜の屈折率や積層数により、例えば三原色波長領域における反射ピークの半値幅を小さくしたり、又は大きくしたり、任意に調整することができ、プロジェクタの光源に合わせて、コントラストと視野角を考慮した画質の優れたスリーンを得ることができる。
【００８３】
また、光学多層膜の設計により、三原色波長領域の光に対する反射率を上げたり、又は下げたり、任意に調整することができ、プロジェクタの光源パワーに合わせた高コントラストのスクリーンを実現することができる。
【００８４】
また、光学多層膜の設計により、ＲＧＢの各波長領域における反射率をそれぞれ調整することができ、ＲＧＢの各波長領域におけるプロジェクタの光源強度に合わせて映像の色調整が可能なスクリーンを実現することができる。
【００８５】
また、光学多層膜の設計により、吸収特性を示す波長領域を調整することができ、外光の輝線ピークの波長を吸収特性を示す波長領域に含ませて高コントラストのスクリーンを実現することができる。
【００８６】
さらに、本実施の形態においては、使用形態に合わせて任意の材料の基板を用いることができ、可撓性を有する基板を用いた場合には、選択反射層の金属膜及び光学多層膜の膜厚が薄いため、可撓性を有するスクリーンを得ることができる。
【００８７】
なお、本実施の形態では、図１に示すように、選択反射層２の上に拡散層５が形成されているが、本実施の形態の変形例として、図２０に示すように、基板１の表面に多数の凸部６（あるいは凹部）を設けて、その上に基板１の表面形状にそった形状の選択反射層２を形成するようにしてもよい。この構成では、凸部６（あるいは凹部）の形状によって光の散乱を制御することができるので、拡散層５が不要となり、スクリーンの厚さをさらに薄くすることができるとともに、コストの低減を図ることができる。
【００８８】
次に、図２１に基づいて本発明のスクリーンの第２の実施の形態を説明する。なお、第１の実施の形態と共通する部分には同一符号を付し、重複する説明は省略する。
図２１において、本実施の形態のスクリーンは、金属基板１１上に、少なくとも金属酸化物膜４Ｄ1と透過性を有する光吸収薄膜４Ｍ1を含む光学多層膜４が形成され、光学多層膜４の上に拡散層５が形成されている。図１に示す第１の実施の形態と比べると、金属膜３が省略されている。
【００８９】
この構成において、金属基板１１は金属膜３と同様の材料が用いられる。このような金属基板１１上に直接、金属酸化物膜４Ｄi（ｉ＝１、２、…）と光吸収薄膜４Ｍj（ｊ＝１、２、…）よりなる光学多層膜４が形成されることで、第１の実施の形態と同様の光学特性を有する選択反射層２が得られる。この場合も、光学多層膜４の設計は、第１の実施の形態と同様に行われる。
【００９０】
上記スクリーンは次のようにして製造することができる。光学多層膜４が２層構造の場合を例にとると、例えば数１０μｍ厚さの金属基板１１上に、例えばスパッタリング法を用いて、金属酸化物膜４Ｄ1と光吸収薄膜４Ｍ1を順次積層する。金属酸化物膜４Ｄ1と光吸収薄膜４Ｍ1は、金属基板１１上に形成されることで、赤色光、緑色光及び青色光の三原色波長領域光に対して高反射特性を有するとともに、この三原色波長領域以外の波長領域光に対して高吸収特性を有するように設計される。最後に、この光学多層膜４上に例えば拡散板を貼り合せることによって拡散層５を形成し、スクリーンを完成する。
【００９１】
第２の実施の形態においても、第１の実施の形態と同様の光学特性を有するスクリーンを得ることができ、したがって明光下で鮮明な映像が得られる高輝度、高コントラストのスクリーンを実現することができる。また、本実施の形態においては、金属基板を用いているため、金属膜の形成を省くことができ、スクリーンの構成がより簡単になるとともに、製造がより容易となる。
【００９２】
また、本実施の形態の変形例として、拡散層５を形成する代わりに、金属基板１１の表面に多数の凸部（あるいは凹部）を設けて、その上に同様の形状に光学多層膜４を形成する構成としてもよい。
【００９３】
次に、図２２に基づいて本発明のスクリーンの第３の実施の形態を説明する。第１、２の実施の形態と共通する部分には同一符号を付し、重複する説明は省略する。
図２２において、本実施の形態のスクリーンは、金属膜３と光学多層膜４からなる選択反射層２と、拡散層５とで構成されている。
【００９４】
この構成のスクリーンは、拡散層５となる拡散板の裏面に、例えばスパッタリング法により、第１の実施の形態で基板１上に形成した順序とは逆の順序で、例えば光学多層膜４が２層構造の場合、まず光吸収薄膜４Ｍ1、ついで金属酸化物膜４Ｄ1が形成された後、最後に金属膜３が形成されることによって得られる。金属酸化物膜４Ｄi（ｉ＝１、２、…）と光吸収薄膜４Ｍj（ｊ＝１、２、…）よりなる光学多層膜４の設計は第１の実施の形態と同様にして行われる。
【００９５】
本実施の形態においては、基板なしで第１の実施の形態と同等の性能を有するスクリーンを作成することができ、容易に可撓性を有するスクリーンが得られるとともに、製造コストの低減を図ることができる。
【００９６】
次に、図２３に基づいて本発明のスクリーンの第４の実施の形態を説明する。
本発明のスクリーンは、図１に示すスクリーンにおいて選択反射層２と拡散層５とが、所定の光吸収特性を有する粘着剤層６を介して貼り合わされてなるものであり、それ以外は図１における構成と同じである。
【００９７】
粘着剤層６は、選択反射層２と拡散層５とを接合するための粘着性を有するとともに、光吸収特性を有する膜であり、この光吸収特性はプロジェクタ光源の色座標とスクリーンに表示される映像の色座標とを合わせるように設定されている。そのために、粘着剤層６中には特定波長領域の光を吸収する色素とカーボンブラックである黒色色素とが添加、分散されている。
【００９８】
前記特定波長領域の光を吸収する色素は、顔料色素、染料色素いずれかの材料であればよく、いずれも緑色光を吸収するマゼンタ系材料であることが好ましい。
【００９９】
ここで上記色素として、例えば５３２ｎｍ近傍、詳しくは５２５〜５６０ｎｍの波長領域の吸収率の大きい色素、例えばシアニン系、スクアリウム系、アゾメチン系、キサンテン系、オキソノール系、アゾ系等の化合物、好ましくはシアニン系化合物、より好ましくは以下の構造式（Ａ）で表されるシアニン系化合物等を挙げることができる。なお、これらの色素は、５５０〜６２０ｎｍに極大吸収波長を有する色素、すなわちネオン光を含むオレンジ光領域に極大吸収波長を有する色素であるが、本発明では緑色光の波長領域の吸収特性を利用するものである。
【０１００】
【化１】
2006284912.tif 000008
【０１０１】
また、このほかに顔料色素として、ピグメントレッド（ＰＲ）系色素が好ましく、例えば、以下の構造式で表されるジクロルキナクリドン（ＰＲ２０９）がある。この色素は、波長５２５〜５６０ｎｍの領域において透過率が最小値をとる波長（最小透過波長）は５４０ｎｍであり、その透過率は青色、赤色波長領域それぞれにおける透過率の最小値よりも小さい。
また、同様な特性をもつ色素として、最小透過波長５４４ｎｍのジケトピロロピロール（ＰＲ２５４）、５１０ｎｍのジメチルキナクリドン（ＰＲ１２２）などが挙げられる。
【０１０２】
また、粘着剤層２に添加できるものとして、緑色光を吸収するものであれば、金属微粒子、金属被覆微粒子であってもよく、例えば最小透過波長が５２９ｎｍの金コロイドがある。
【０１０３】
【化２】
2006284912.tif 000009
【０１０４】
粘着剤層６は、対象とする波長領域における透過率を考慮して、上記色素添加量、膜厚等を設計すればよい。
【０１０５】
図２４に、粘着剤層６の光透過特性の例を示す。この例では、赤色波長領域の光の透過率が最も高く、ついで青色波長領域の光の透過率が高く、緑色波長領域の光の透過率が最も低くなっている。すなわち、三原色波長領域それぞれにおける光の吸収量が異なっており、図２４では図中矢印の長さとして示している。ここでは青色波長では約２５％、緑色波長では約３０％、赤色波長では約１８％であった。
【０１０６】
また、粘着剤層６の光吸収・透過特性として、前記選択反射層２で高反射特性を示す複数の特定波長領域の光のうちのひとつである緑色波長領域の光（５００〜６００ｎｍの波長領域の光）をとくに吸収するものである。また、選択反射層２で高反射特性を示す複数の特定波長領域の光のうちのひとつである赤色波長領域の透過率が青色、緑色波長領域の透過率よりも高くなっている。これにより、例えばＵＨＰランプなどの光源における緑色波長領域のスペクトル強度の過剰と、赤色波長領域のスペクトル強度の不足とのアンバランスを、粘着剤層６の光吸収により補うことができ、スクリーン上でホワイトバランスのよい映像を表示することが可能となる。
【０１０７】
すなわち、スクリーンに入射する光は、粘着剤層６を透過する際に図２４に示す光吸収特性に従って一部が吸収され、ついで選択反射層２に到達する。該選択反射層２にて入射光に含まれる外光成分は吸収されて、映像に関わる特定波長領域の光（通常ＲＧＢ三原色波長領域の光）のみ選択的に反射される。ついで、その反射光は粘着剤層６を透過する際に、特定波長領域の光（ＵＨＰランプの場合には緑色光）がとくに吸収され、赤色波長領域の光が高い透過率で透過されることにより、発光強度のバランスがとられ、拡散層５の表面にて拡散され視野角の広い映像光として視聴者に供される。また、図２５に示すように、粘着剤層６における外光の光路長はある一定の入射角を有することから、プロジェクタからの光の光路長よりも長いためより吸収されている。したがって、上記反射光である画像光への外光の影響を高いレベルで排除することができ、従来にない高コントラスト化が可能となり、かつ色再現性に優れた映像が提供可能である。
【０１０８】
なお、本実施の形態では、プロジェクタ光源の色座標とスクリーンに表示される映像の色座標とを合わせるための光吸収特性を粘着剤層６に付与する例を示したが、この光吸収特性を拡散層５に付与するようにしてもよい。この場合、拡散層５を構成する樹脂中に特定波長領域の光を吸収する色素とカーボンブラックである黒色色素とを添加、分散するとよい。
【図面の簡単な説明】
【０１０９】
【図１】本発明のスクリーンの第１の実施の形態を示す断面図である。
【図２】Ａｌ/Ｎｂ２Ｏ５(５３９ｎｍ)/Ｎｂ(６ｎｍ)からなる選択反射層の反射特性を示す図である。
【図３】Ａｌ/Ｎｂ２Ｏ５(４５０ｎｍ)/Ｎｂ(３ｎｍ)/Ｎｂ２Ｏ５(４５０ｎｍ)からなる選択反射層及びＡｌ/Ｎｂ２Ｏ５(４５０ｎｍ)/Ｎｂ(３ｎｍ)/Ｎｂ２Ｏ５(３３０ｎｍ)からなる選択反射層の反射特性を示す図である。
【図４】Ａｌ/Ｎｂ２Ｏ５からなる膜の反射特性を示す図である。
【図５】選択反射層の三原色波長領域における反射率の膜厚依存性を示す図である。
【図６】選択反射層の三原色波長領域における反射率の入射角度依存性を示す図である。
【図７】Ａｌ/Ｎｂ２Ｏ５(５３４ｎｍ)/Ｎｂ(１９ｎｍ)/Ｎｂ２Ｏ５(５３４ｎｍ)からなる選択反射層の反射特性を示す図である。
【図８】Ａｌ/Ｎｂ２Ｏ５(５５１ｎｍ)/Ｎｂ(１７ｎｍ)/Ｎｂ２Ｏ５(５５１ｎｍ)/Ｎｂ(１３ｎｍ)/Ｎｂ２Ｏ５(５５１ｎｍ)からなる選択反射層の反射特性を示す図である。
【図９】Ａｌ-Ｎｂ２Ｏ５-Ｎｂ-Ｎｂ２Ｏ５からなる選択反射層とＡｌ-ＳｉＯ２-Ｎｂ-ＳｉＯ２からなる選択反射層の反射特性を比べて示す図である。
【図１０】Ｎｂ２Ｏ５-Ｎｂ(１９ｎｍ)-Ｎｂ２Ｏ５からなる光学多層膜の反射特性とＡｌ-Ｎｂ２Ｏ５-Ｎｂ(１９ｎｍ)-Ｎｂ２Ｏ５からなる選択反射層の反射特性を示す図である。
【図１１】Ｎｂ２Ｏ５-Ｔｉ(１７ｎｍ)-Ｎｂ２Ｏ５からなる光学多層膜の反射特性とＡｌ-Ｎｂ２Ｏ５-Ｔｉ(１７ｎｍ)-Ｎｂ２Ｏ５からなる選択反射層の反射特性を示す図である。
【図１２】Ｎｂ２Ｏ５-Ｃｒ(１５ｎｍ)-Ｎｂ２Ｏ５からなる光学多層膜の反射特性とＡｌ-Ｎｂ２Ｏ５-Ｃｒ(１５ｎｍ)-Ｎｂ２Ｏ５からなる選択反射層の反射特性を示す図である。
【図１３】Ｎｂ２Ｏ５-Ａｌ(１５ｎｍ)-Ｎｂ２Ｏ５系の反射特性とＡｌ-Ｎｂ２Ｏ５-Ａｌ(１５ｎｍ)-Ｎｂ２Ｏ５系の反射特性を示す図である。
【図１４】Ａｌ/Ｎｂ２Ｏ５(５３４ｎｍ)/Ｎｂ(１９ｎｍ)/Ｎｂ２Ｏ５(５３８ｎｍ)/ＳｉＯ２(９８８ｎｍ)/Ｎｂ２Ｏ５(５１８ｎｍ)からなる選択反射層の反射特性を示す図である。
【図１５】Ａｌ/ＳｉＯ２(５５４ｎｍ)/Ｎｂ２Ｏ５(３２７ｎｍ)/Ｎｂ(６ｎｍ)からなる選択反射層の反射特性を示す図である。
【図１６】Ａｌ/ＳｉＯ２(４２９ｎｍ)/Ａｌ２Ｏ３(３９２ｎｍ)/Ｎｂ２Ｏ５(２５４ｎｍ)/Ｎｂ(６ｎｍ)からなる選択反射層の反射特性を示す図である。
【図１７】蛍光灯の輝線スペクトル及びＡｌ/Ｎｂ２Ｏ５(９７５ｎｍ)/Ｎｂ(１２ｎｍ)からなる選択反射層の反射特性を示す図である。
【図１８】Ａｌ（１００ｎｍ）/Ｎｂ２Ｏ５(４５０ｎｍ)/Ｎｂ(３ｎｍ)/Ｎｂ２Ｏ５(３３０ｎｍ)からなる選択反射層の反射特性及び光源の輝線スペクトルを示す図である。
【図１９】Ａｌ/樹脂膜（屈折率１．６８、１３７２ｎｍ)/Ｎｂ(１２ｎｍ)からなる選択反射層の反射特性を示す図である。
【図２０】第１の実施の形態の変形例を示す断面図である。
【図２１】本発明のスクリーンの第２の実施の形態を示す断面図である。
【図２２】本発明のスクリーンの第３の実施の形態を示す断面図である。
【図２３】本発明のスクリーンの第４の実施の形態を示す断面図である。
【図２４】本発明のスクリーンの粘着剤層の光透過特性を示す図である。
【図２５】本発明のスクリーンの粘着剤層へのプロジェクタ光、外光の入射状態を示す図である。
【図２６】従来技術のスクリーンを示す断面図である。
【符号の説明】
【０１１０】
１……基板、２……選択反射層、３……金属膜、４……光学多層膜、４Ｄ……金属酸化物膜、４Ｍ……透過性を有する光吸収薄膜、５……拡散層、６……粘着剤層、１１……金属基板
【図１】
2006284912.tif 000010
【図２】
2006284912.tif 000011
【図３】
2006284912.tif 000012
【図４】
2006284912.tif 000013
【図５】
2006284912.tif 000014
【図６】
2006284912.tif 000015
【図７】
2006284912.tif 000016
【図８】
2006284912.tif 000017
【図９】
2006284912.tif 000018
【図１０】
2006284912.tif 000019
【図１１】
2006284912.tif 000020
【図１２】
2006284912.tif 000021
【図１３】
2006284912.tif 000022
【図１４】
2006284912.tif 000023
【図１５】
2006284912.tif 000024
【図１６】
2006284912.tif 000025
【図１７】
2006284912.tif 000026
【図１８】
2006284912.tif 000027
【図１９】
2006284912.tif 000028
【図２０】
2006284912.tif 000029
【図２１】
2006284912.tif 000030
【図２２】
2006284912.tif 000031
【図２３】
2006284912.tif 000032
【図２４】
2006284912.tif 000033
【図２５】
2006284912.tif 000034
【図２６】
2006284912.tif 000035